(57)【要約】【課題】本発明は音響機器に使用されるスピーカ用センターキャップおよびこれを用いたスピーカならびにこのスピーカを用いた電子機器および装置に関するものであり、高音域での音圧レベルを向上させるものである。【解決手段】本発明は、芳香族ポリアミドをミクロフィブリル化したスピーカ用センターキャップ２９の構成とすることにより、センターキャップ２９の剛性を向上させ、このセンターキャップ２９を用いたスピーカの高音域での音圧レベルを向上させることができる構成としたものである。【選択図】図１
2007028471.tif 000002
【特許請求の範囲】
【請求項１】
少なくとも紙パルプと芳香族ポリアミドとを含むスピーカ用センターキャップであって、前記スピーカ用センターキャップは芳香族ポリアミドをミクロフィブリル化したスピーカ用センターキャップ。
【請求項２】
芳香族ポリアミドを重量比で２％以上含む請求項１記載のスピーカ用センターキャップ。
【請求項３】
ミクロフィブリル化していない芳香族ポリアミドを、さらに含む請求項１または請求項２記載のスピーカ用センターキャップ。
【請求項４】
ミクロフィブリル化していない芳香族ポリアミドを、芳香族ポリアミド繊維とした請求項３記載のスピーカ用センターキャップ。
【請求項５】
ミクロフィブリル化していない芳香族ポリアミドを、芳香族ポリアミドパルプとした請求項３記載のスピーカ用センターキャップ。
【請求項６】
ミクロフィブリル化していない芳香族ポリアミドを、芳香族ポリアミド繊維と芳香族ポリアミドパルプとの混合物とした請求項３記載のスピーカ用センターキャップ。
【請求項７】
芳香族ポリアミドを重量比で４０％以上含む請求項３記載のスピーカ用センターキャップ。
【請求項８】
紙パルプを晒しクラフトパルプとした請求項１から請求項７のいずれか１つに記載のスピーカ用センターキャップ。
【請求項９】
さらに、着色を施した請求項８記載のスピーカ用センターキャップ。
【請求項１０】
着色を淡白色とした請求項９記載のスピーカ用センターキャップ。
【請求項１１】
着色を黄系色とした請求項９記載のスピーカ用センターキャップ。
【請求項１２】
抄紙により形成した請求項１から請求項１１のいずれか１つに記載のスピーカ用センターキャップ。
【請求項１３】
シート材をプレス成形により形成した請求項１から請求項１１のいずれか１つに記載のスピーカ用センターキャップ。
【請求項１４】
磁気回路に結合されたフレームと、このフレームの外周部に結合された振動板と、この振動板に結合されるとともに、その一部が前記磁気回路の磁気ギャップに配置されたボイスコイルと、前記振動板に結合される請求項１から請求項１３記載のいずれか１つのダストキャップとからなるスピーカ。
【請求項１５】
少なくとも、芳香族ポリアミドをミクロフィブリル化した材料を含む振動板を使用した請求項１４記載のスピーカ。
【請求項１６】
請求項１４または請求項１５記載のスピーカと、少なくともこのスピーカへの入力信号の増幅回路とを備えた電子機器。
【請求項１７】
請求項１４または請求項１５記載のスピーカを移動手段に搭載した装置。
【発明の詳細な説明】
【技術分野】
【０００１】
本発明は各種音響機器や映像機器に使用されるスピーカ用センターキャップやこれを用いたスピーカおよびステレオセットやテレビセット等の電子機器および自動車等の装置に関するものである。
【背景技術】
【０００２】
昨今のオーディオ業界やオーディオ機器を搭載した自動車業界では、デジタル機器の普及によりスピーカから再生される音質は飛躍的に向上した。
【０００３】
これらの業界での次期目標は、デジタル機器の普及により飛躍的に向上した音質を、いかにユーザ志向にマッチした音色に音づくりを実現できるかということであり、プレミアムモデルと称される一部の高級品クラスのスピーカにおいては必要不可欠な事項である。
【０００４】
一方、スピーカの音色を決定する構成部品であるセンターキャップは。振動板とともに重要な構成部品であり、金属材料や樹脂材料から構成されるセンターキャップが多用されつつある。
【０００５】
ところが、これらの金属材料や樹脂材料から構成されるセンターキャップは、その材料物性から画一的な音色の再生しかできず、プレミアムモデルと称される一部の高級品クラスのスピーカにおいては、その音づくりが非常に困難なものであった。
【０００６】
それ故に、これらの高級品クラスのスピーカにおいては、紙をベースとしたセンターキャップが見直されてきている。
【０００７】
これらの紙をベースとしたセンターキャップは比重が小さく適度な内部損失を有し、しかもさまざまな材料を混入できることからスピーカの音色を詳細に調整することが可能であり、各種の材料を内部充填する方法の検討が古くから実施されている。
【０００８】
なお、この出願の発明に関する先行技術文献情報としては、例えば、特許文献１が知られている。
【特許文献１】特開平６−１４３９１号公報
【発明の開示】
【発明が解決しようとする課題】
【０００９】
紙をベースとしたセンターキャップは、金属材料や樹脂材料から構成されるセンターキャップと比較すると、一般的にその材料物性上、剛性が低くなるという傾向を有するものであった。
【００１０】
このため従来技術のごとく、紙をベースとしたセンターキャップに繊維を混抄した検討など剛性向上のための検討が数多く実施されてきている。
【００１１】
ところが、実際には十分な効果が得られておらず、材料的な改善としては剛性向上は微増するものの聴感上明確に効果を出せるまでに至らなかった。よって、センターキャップの形状剛性を向上させる等の形状設計的な改善により対応しているのが現状である。
【００１２】
以上のように、従来の紙をベースとしたセンターキャップは材料的な剛性向上が困難であり、このセンターキャップを使用したスピーカは高音域での音圧レベルが低くなるという課題を有するものであった。
【００１３】
本発明は前記課題を解決しセンターキャップの材料剛性を向上させ、スピーカとして高音域での音圧レベルを向上させることができるスピーカ用センターキャップを提供することを目的とするものである。
【課題を解決するための手段】
【００１４】
上記目的を達成するために本発明は、少なくとも紙パルプと芳香族ポリアミドとを含む材料において、芳香族ポリアミドをミクロフィブリル化してスピーカ用センターキャップを構成したものである。
【００１５】
この構成とすることにより、紙パルプとの絡み合いを良好化しセンターキャップに十分な剛性を与えることができる。
【発明の効果】
【００１６】
以上のように本発明は、芳香族ポリアミドをミクロフィブリル化したスピーカ用センターキャップの構成とすることにより、センターキャップの剛性を向上させ、このセンターキャップを用いたスピーカの高音域での音圧レベルを向上させることができる。これにより、高音域においてクリアで迫力がある音質を得ることができる。
【発明を実施するための最良の形態】
【００１７】
以下、本発明の実施の形態について図面を用いて説明する。
【００１８】
（実施の形態１）
以下、実施の形態１を用いて、本発明の特に請求項１から請求項１３に記載の発明について説明する。
【００１９】
図１は、本発明の一実施の形態におけるスピーカ用センターキャップの断面図を示したものである。
【００２０】
図１に示すように、センターキャップ２９の材料は紙パルプと芳香族ポリアミドとを含む材料において、芳香族ポリアミドをミクロフィブリル化したスピーカ用センターキャップの構成としたものである。
【００２１】
ここで、ミクロフィブリル化とは平均繊維径が３００ｎｍ以下である。さらに、Ｌ／Ｄ（繊維長／繊維径）が２０００以上であることが好ましい。
【００２２】
さらに参考までに記述するならば、従来のセンターキャップのフィブリル化は平均繊維径が１０〜１５μｍ程度と非常に大きいものであった。
【００２３】
芳香族ポリアミドは弾性率が高いうえに紙パルプとの相性がよく、センターキャップに剛性を与えることができる。
【００２４】
この芳香族ポリアミドをミクロフィブリル化した構成としているため、紙パルプとの絡み合いをさらに良好化しセンターキャップに十分な剛性を与えることができる。
【００２５】
よって、このセンターキャップを用いたスピーカの高音域での音圧レベルを向上させることができ、高音域においてクリアで迫力がある音質を得ることができる。
【００２６】
さらに別の効果として、紙パルプ単体から構成されたセンターキャップと比較すると、センターキャップの靭性が向上し品質面や信頼性面においても優れたセンターキャップとすることができる。
【００２７】
よって、このセンターキャップを用いたスピーカの高耐入力化や、自動車用スピーカとして重要な耐湿信頼性に代表される各種信頼性を向上させることができる。
【００２８】
次に、ミクロフィブリル化した芳香族ポリアミドの構成比率や、ミクロフィブリル化しない芳香族ポリアミドとの混合構成について説明する。
【００２９】
ミクロフィブリル化した芳香族ポリアミドは、高価なうえに紙パルプに充填する量が限られる。ミクロフィブリル化した芳香族ポリアミドは２％以上入っていれば、その部分が紙パルプとの絡み合いに寄与しセンターキャップに剛性を与えることができる。
【００３０】
さらに、ミクロフィブリル化していない芳香族ポリアミドを混抄しても効果がある。ミクロフィブリル化していない芳香族ポリアミドとして芳香族ポリアミド繊維があり、これは平均繊維径が数１０μｍ程度のフィラメントを定長に切断したものである。
【００３１】
また、ミクロフィブリル化していない別の芳香族ポリアミドとしては芳香族ポリアミドパルプがあり、これは平均繊維径が１μｍ程度まで紙パルプ同様にフィブリル化したものである。この芳香族ポリアミドパルプは、一般的に化繊パルプと称されるものである。
【００３２】
以上のような芳香族ポリアミド繊維や芳香族ポリアミドパルプをさらに混抄することで、ミクロフィブリル化された芳香族ポリアミドが紙パルプとの絡み合いに寄与し、結合力をさらに高めセンターキャップに大きな剛性を与えることができる。
【００３３】
また、芳香族ポリアミド繊維と芳香族ポリアミドパルプとの混合物として混抄すれば、平均繊維径の異なる多種類の芳香族ポリアミドが紙パルプとの結合力を一層高め、センターキャップにさらに大きな剛性を与えることができる。
【００３４】
これらの場合、ミクロフィブリル化した芳香族ポリアミドとミクロフィブリル化していない芳香族ポリアミドを、重量比で４０％以上含み紙パルプと混抄することで大きな効果が得られる。一方、４０％以下になると高音域の音圧アップの効果が少なくなる。好ましくは４０％〜７０％であり、７０％以上になるとコストが高価になるだけでなく混抄の効果が頭打ちになる。
【００３５】
また、芳香族ポリアミドで十分に補強された本発明のセンターキャップにおいては、使用する紙パルプを晒しクラフトパルプでも十分な強度を保持することができる。
【００３６】
そして、着色を施す場合には、この晒しクラフトパルプを用いた方が着色が効率的である。着色を施す色については、一般的には黒系色が多く、この黒系色についても外観的に美しくしかも効率的に着色することができる。
【００３７】
また、黒系色の暗い色はもちろんのこと淡い色については特に効果があり、その中でも特に黄系色については非常に発色性がよく外観的に美しく仕上げることができる。また、これについても非常に効率的に着色することができる。この理由は、芳香族ポリアミドが本来淡い黄系色であるためである。よって、黒系色等の暗い色よりも、むしろ黄系色の淡い色に仕上げることがより美しくまた効率的に着色することができる。
【００３８】
しかも晒しクラフトパルプを用いた場合、本来の芳香族ポリアミドの色彩を美しく出すことができ、それ以外の色彩が混入して全体の色彩を濁すことがなくなるため、微量の着色剤と少ない時間で効率的な着色を施すことができる。
【００３９】
さらに、着色してからの経時変化についても、本来の色に近い色であるために変色しにくく、安定した外観を長期的に保持することができる。
【００４０】
以上のように、着色については暗い色が多いスピーカ用センターキャップの中で、黄系色等のような淡白な色を安定して効率的に着色することができるため、デザイン的にインパクトのある奇抜なセンターキャップとすることができる。よって、プレミアムモデルと称される一部の高級品クラスのスピーカにおいては、色彩的アピールを実現することができる。
【００４１】
ここで、このセンターキャップは抄紙により形成することで、さまざまな複雑な形状を形成することができ、材料剛性とともに形状剛性的にもセンターキャップに大きな剛性を与えることができる。
【００４２】
また、残存応力の発生もなく経時的に安定した品質の良好なセンターキャップを実現することができる。
【００４３】
一方、シート材を金型によりプレス成形により形成することでもセンターキャップを得ることができる。この場合、生産性の大幅な向上を図ることができ低コスト化を実現することができる。
【００４４】
次に、本発明を実施するための最良の形態について説明する。
【００４５】
本発明の最良の形態は、紙パルプであるＢＫＰ（晒しクラフトパルプ）を３０〜６０ｗｔ％、ミクロフィブリル化芳香族ポリアミドを２〜７ｗｔ％、繊維径が１０μｍ程度の芳香族ポリアミド繊維を１０〜６０ｗｔ％、芳香族ポリアミドパルプを１０〜３０ｗｔ％用いたものである。
【００４６】
芳香族ポリアミドパルプが３０ｗｔ％を超えると、抄紙時の水抜けが悪くなってくるため生産効率が低下する。よって、芳香族ポリアミドパルプは３０ｗｔ％以下にすることが望ましい。
【００４７】
（実施例１）
ＢＫＰ９５％、ミクロフィブリル化芳香族ポリアミド５％で抄紙センターキャップを作り、これを用いてスピーカを作製し試聴評価を実施した。
【００４８】
その結果、高音域の音がクリアではりのあるものであった。
【００４９】
またセンターキャップ自体の１Ｈｚでの音速は１８００ｍ／ｓであった。
【００５０】
（実施例２）
ＢＫＰ５０％、ミクロフィブリル化芳香族ポリアミド３％、芳香族ポリアミド繊維３０％、芳香族ポリアミドパルプ１７％とし、それ以外は実施例１と同様のスピーカを組み立てた。
【００５１】
その結果、試聴による高音域の音は実施例１よりもクリアではりのある音であった。音速は２２００ｍ／ｓであった。
【００５２】
（比較例１）
ＢＫＰ５０％、芳香族ポリアミド繊維５０％で実施した。
【００５３】
その結果、試聴での高音域の音ははりがあるものの、音は大きな歪感があった。測定上の音速は２２００ｍ／ｓであった。
【００５４】
（比較例２）
ＢＫＰ７０％、芳香族ポリアミドパルプ３０％で実施した。
【００５５】
その結果、試聴では音のクリア感もはりも感じられなかった。音速は１５００ｍ／ｓであり補強効果が小さかった。
【００５６】
（実施の形態２）
以下、実施の形態２を用いて、本発明の特に請求項１４または請求項１５に記載の発明について説明する。
【００５７】
図２は、本発明の一実施の形態のスピーカの断面図を示したものである。
【００５８】
図２に示すように、着磁されたマグネット２１を上部プレート２２およびヨーク２３により挟み込んで内磁型の磁気回路２４を構成している。
【００５９】
この磁気回路２４のヨーク２３にフレーム２６を結合している。このフレーム２６の周縁部に振動板２７を接着している。そして、この振動板２７の内周部にボイスコイル２８の一端を結合するとともに、反対の一端を前記磁気回路２４の磁気ギャップ２５にはまり込むように結合して構成している。
【００６０】
そして、前記振動板２７の前面中央部に、請求項１から請求項１３のいずれか１つに記載のセンターキャップ２９を結合して構成している。
【００６１】
以上は、内磁型の磁気回路２４を有するスピーカについて説明したが、これに限定されず、外磁型の磁気回路を有するスピーカに適用しても良い。
【００６２】
この構成により、実施の形態１において説明したように、十分な剛性と靭性を有するスピーカ用センターキャップを用いてスピーカを構成することで、高音域での音圧レベルを向上させることができ、高音域においてクリアで迫力がある音質を得ることができる。
【００６３】
さらに、高耐入力や自動車用スピーカとして重要な耐湿信頼性の代表される各種信頼性を向上させることができ、また外観的にも美しく、着色してからの経時変化についても、変色しにくく安定した外観を長期的に保持することができる。これにより、品質面や信頼性面においても優れたスピーカとすることができる。
【００６４】
さらに、振動板２７を少なくとも芳香族ポリアミドをミクロフィブリル化した材料を含んだ構成とし、振動板２７とセンターキャップ２９を同じミクロフィブリル化された芳香族ポリアミドを含んだ構成とすることで、低音域から高音域に至るまで音色に変化がない良好な音質のスピーカを実現することができる。
【００６５】
さらに、上述した剛性と靭性を振動板２７とセンターキャップ２９の両部品により実現することで相乗効果が発揮され、さらなる高音域での音圧レベルを向上させることができ高音域において一層クリアで迫力のある音質を得ることができる。
【００６６】
さらに、高耐入力化や外観等に代表される品質面や信頼性面においても、相乗効果が発揮され一層優れたスピーカとすることができる。
【００６７】
（実施の形態３）
以下、実施の形態３を用いて、本発明の特に請求項１６に記載の発明について説明する。
【００６８】
図３は、本発明の一実施の形態の電子機器であるオーディオ用のミニコンポシステムの外観図を示したものである。
【００６９】
図３に示すように、本発明のスピーカ３０をエンクロジャー４１に組込んでスピーカシステムを構成し、このスピーカ３０に入力する電気信号の増幅手段であるアンプ４２と、このアンプ４２に入力されるソースを出力するプレーヤ４３とを備えて、電子機器であるオーディオ用のミニコンポシステム４４を構成したものである。
【００７０】
この構成とすることにより、従来では実現できなかった高音域での音圧レベルを向上させることができ、高音域においてクリアで迫力がある音質を得るミニコンポシステムを実現することができる。
【００７１】
さらに、高耐入力化や耐湿信頼性に代表される各種信頼性を向上させることができ、また外観的にも美しく、着色してからの経時変化についても、変色しにくく安定した外観を長期的に保持することができるスピーカシステムを実現することができる。これにより、品質面や信頼性面においても優れたミニコンポシステムとすることができる。
【００７２】
（実施の形態４）
以下、実施の形態４を用いて、本発明の特に請求項１７に記載の発明について説明する。
【００７３】
図４は、本発明の一実施の形態の装置である自動車５０の断面図を示したものである。
【００７４】
図４に示すように、本発明のスピーカ３０をリアトレイやフロントパネルに組込んで、カーナビゲーションやカーオーディオの一部として使用して自動車５０を構成したものである。
【００７５】
この構成とすることにより、スピーカ３０の高音域での音圧レベルを向上させることができ、高音域においてクリアで迫力がある音質を得ることができる。
【００７６】
さらに、高耐入力化や自動車用スピーカとして重要な耐湿信頼性に代表される各種信頼性を向上させることができ、また外観的にも美しく、着色してからの経時変化についても、変色しにくく安定した外観を長期的に保持することができる。これにより、品質面や信頼性面においても優れたものとすることができ、このスピーカ３０を搭載した自動車等の装置の性能や品質を向上させることができる。
【産業上の利用可能性】
【００７７】
本発明にかかるスピーカ用センターキャップおよびこれを用いたスピーカならびにこのスピーカを用いた電子機器および装置は、剛性の高いセンターキャップによる高音域での音圧レベルを向上させた音質や特性、さらには良好な外観や高い品質および信頼性が必要な映像音響機器や情報通信機器等の電子機器、さらには自動車等の装置への適用に有用である。
【図面の簡単な説明】
【００７８】
【図１】本発明の一実施の形態におけるスピーカ用センターキャップの断面図
【図２】本発明の一実施の形態におけるスピーカの断面図
【図３】本発明の一実施の形態における電子機器の外観図
【図４】本発明の一実施の形態における装置の断面図
【符号の説明】
【００７９】
２１  マグネット
２２  上部プレート
２３  ヨーク
２４  磁気回路
２５  磁気ギャップ
２６  フレーム
２７  振動板
２８  ボイスコイル
２９  センターキャップ
３０  スピーカ
４１  エンクロジャー
４２  アンプ
４３  プレーヤ
４４  ミニコンポシステム
５０  自動車
【図１】
2007028471.tif 000003
【図２】
2007028471.tif 000004
【図３】
2007028471.tif 000005
【図４】
2007028471.tif 000006